Brevet FR3055633A1 — publié le 20180309

ICG70122 FR dépôt texte 3055633 1 GRANULES DE BRAI SOLIDES A TEMPERATURE AMBIANTE Domaine technique La présente invention a pour objet des granules de brai, solides à température ambiante, notamment à température ambiante élevée. La présente invention concerne également un procédé d'enrobage de granules de brai solides à température ambiante, notamment à température ambiante élevée. La présente invention concerne également un procédé de transport et/ou de stockage et/ou de manipulation de brai se présentant sous une forme de granules de brai solides à température ambiante, notamment à température ambiante élevée. Etat de l'art De manière générale, le brai est stocké et transporté à chaud, en vrac, dans des camions-citernes ou par bateaux à des températures élevées de l'ordre de 140°C à 200°C. Or, le stockage et le transport du brai à chaud présente certains inconvénients. D'une part, le transport du brai à chaud sous forme liquide est considéré comme dangereux et il est très encadré d'un point de vue règlementaire. Ce mode de transport ne présente pas de difficultés particulières lorsque les équipements et les infrastructures de transport sont en bon état. Dans le cas contraire, il peut devenir problématique : si le camion-citerne n'est pas suffisamment calorifugé, la viscosité du brai pourra augmenter durant un trajet trop long. Les distances de livraison du brai sont donc limitées. D'autre part, le maintien du brai à des températures élevées dans les cuves ou dans les camions-citernes consomme de l'énergie. En outre, le maintien du brai à des températures élevées pendant une longue période peut affecter les propriétés du brai. Pour pallier aux problèmes du transport et du stockage du brai à chaud, des conditionnements permettant le transport et le stockage des brais à température ambiante ont été développés. Ce mode de transport du brai en conditionnement à température ambiante ne représente qu'une fraction minime des quantités transportées dans le monde, mais il correspond à des besoins bien réels pour les régions géographiques d'accès difficile et coûteux par les moyens de transport traditionnels. A titre d'exemple de conditionnement permettant le transport à froid utilisé actuellement, on peut citer le conditionnement du brai à température ambiante dans des fûts métalliques. Ce moyen est de plus en plus contestable d'un point de vue environnemental car le brai stocké dans les fûts doit être réchauffé avant son utilisation. Or, cette opération est ICG70122 FR dépôt texte 3055633 2 difficile à mettre en oeuvre pour ce type de conditionnement et les fûts constituent un déchet après utilisation. D'autre part, le stockage du brai à température ambiante dans des fûts conduit à des pertes car le brai est extrêmement visqueux et une partie du produit reste sur les parois du fût lors du transvasement dans les cuves. Quant à la manipulation et au transport de brai 5 dans ces fûts, ils peuvent s'avérer difficiles et dangereux si l'équipement spécialisé de manutention des fûts n'est pas disponible chez les transporteurs ou sur le lieu d'utilisation du brai. Il existe un besoin de fournir un brai permettant de remédier aux inconvénients de l'art antérieur. 10 Plus particulièrement, il existe un besoin de fournir du brai transportable et/ou stockable et/ou manipulable à des températures ambiantes élevées, notamment à une température inférieure à 120°C, de préférence entre 30°C et 100°C. La Demanderesse a découvert de manière surprenante une nouvelle composition de brai transportable et/ou stockable et/ou manipulable à température ambiante élevée sur des longues 15 périodes, sans pertes de matières, et dont les propriétés du brai sont conservées au cours du temps. Plus précisément, la Demanderesse a mis en évidence que cette nouvelle composition de granules de brai permet de résister au fluage dans des conditions de transport et/ou de stockage et/ou de manipulation sur des périodes très longues. 20 Résumé de l'invention L'invention a pour objet des granules comprenant : - un coeur constitué d'une première composition comprenant au moins un brai ladite composition ayant une pénétrabilité à 25°C allant de 0 à 45 1/10 mm, une température de ramollissement bille et anneaux (TBA) allant de 55°C à 175°C, étant entendu que 25 la pénétrabilité est mesurée selon la norme EN 1426 et que la TBA est mesurée selon la norme EN 1427 et - une couche enrobant au moins une partie de la surface du coeur, ladite couche étant constituée d'une composition de revêtement comprenant au moins un anti-agglomérant Selon un mode de réalisation préféré, le composé anti-agglomérant est choisi parmi le 30 talc ; les fines généralement de diamètre inférieur à 125 jam à l'exception des fines calcaires, ICG70122 FR dépôt texte 3055633 3 telles que les fines siliceuses ; le sable tel que le sable de fontainebleau ; le ciment ; le carbone ; les résidus du bois tels que la lignine, la lignosulfonate, les poudres d'aiguilles de conifères, les poudres de cônes de conifères, notamment de pin ; la poudre de verre ; les argiles telles que le kaolin, la bentonite, la vermiculite ; l'alumine telle que les hydrates d'alumine ; la silice ; les 5 dérivés de silice tels que les fumées de silice, les fumées de silice fonctionnalisées, notamment les fumées de silice hydrophobe ou hydrophile, les silices pyrogénées, notamment les silices pyrogénées hydrophobes ou hydrophiles, les silicates, les hydroxydes de silicium, les oxydes de silicium, la cendre de balle de riz ; la poudre de matière plastique ; la chaux ; le plâtre ; la poudre de caoutchouc ; la poudre de polymères tels que les copolymères styrène-butadiène 10 (SB), les copolymères styrène-butadiène-styrène (SBS) ; et leurs mélanges. Selon un mode de réalisation de l'invention, l'anti-agglomérant est choisi parmi le talc ; les fines généralement de diamètre inférieur à 125 iam à l'exception des fines calcaires, telles que les fines siliceuses ; les résidus du bois tels que la lignine, la lignosulfonate, les poudres d'aiguilles de conifères, les poudres de cônes de conifères, notamment de pin; la poudre de 15 verre ; le sable tel que le sable de fontainebleau ; les fumées de silice, notamment les fumées de silice hydrophobe ou hydrophile, les silices pyrogénées, notamment les silices pyrogénées hydrophobes ou hydrophiles ; et leurs mélanges. Selon un mode de réalisation de l'invention, la composition de revêtement comprend en outre au moins un composé viscosifiant. 20 Selon un mode de réalisation préféré, le composé viscosifiant est choisi parmi : - les composés gélifiants de préférence d'origine végétale ou animale, tels que : la gélatine, l'agar-agar, les alginates, les dérivés de cellulose, les amidons, les amidons modifiés, ou les gommes gellanes ; - les polyéthylène glycols (PEG) tels que les PEG ayant un poids moléculaire 25 compris entre 800 g.mo1-1 et 8000 g.mo1-1, comme par exemple un PEG ayant un poids moléculaire de 800 g.mo1-1 (PEG-800), un PEG ayant un poids moléculaire de 1000 g.mo1-1 (PEG-1000), un PEG ayant un poids moléculaire de 1500 g.mo1-1 (PEG-1500), un PEG ayant un poids moléculaire de 4000 g.mo1-1 (PEG-4000) ou un PEG ayant un poids moléculaire de 6000 g.mo1-1 (PEG-6000) ; 30 les mélanges de tels composés. Selon un mode de réalisation préféré, le composé viscosifiant est choisi parmi la gélatine ou un PEG et le composé anti-agglomérant est choisi parmi les fines généralement de ICG70122 FR dépôt texte 3055633 4 diamètre inférieur à 125 µm ; les résidus de bois tels que la lignine, les poudres d'aiguilles de conifères et les poudres de cônes de conifères ; la poudrette de caoutchouc ; la poudre de copolymères SBS ; les fumées de silice, notamment les fumées de silice hydrophobe ou hydrophile, les silices pyrogénées, notamment les silices pyrogénées hydrophobes ou 5 hydrophiles ; et leurs mélanges. Selon un mode de réalisation de l'invention, la composition de revêtement représente entre 0,2% et 10% en masse, de préférence entre 0,5% et 8% en masse, plus préférentiellement entre 0,5% et 5% par rapport à la masse totale du coeur des granules de brai. Selon un mode de réalisation de l'invention, la taille des granules de brai est telle que 10 la dimension moyenne la plus longue est inférieure ou égale à 50 mm, de préférence de 2 à 30 mm. Un autre objet de l'invention concerne un procédé d'enrobage de granules de brai comprenant : i) la mise en forme du coeur des granules à partir d'une première composition 15 comprenant au moins un brai, ii) l'enrobage des granules sur tout ou partie de leur surface par une composition de revêtement comprenant au moins un composé anti-agglomérant. Un autre objet de l'invention concerne un procédé de transport et/ou stockage et/ou manipulation de brai à température ambiante, ledit brai étant transporté et/ou stocké et/ou 20 manipulé sous forme de granules de brai. Description détaillée Les objectifs que la demanderesse s'est fixés ont été atteints grâce à la mise au point de compositions de brai sous une forme divisée, telle que les granules de brai, permettant de transporter et/ou de stocker et/ou de manipuler le brai, sans pertes de matières et dans des 25 conditions de transport et/ou de stockage et/ou de manipulation satisfaisantes. Un premier objet de l'invention concerne des granules dont le coeur est formé à partir d'une composition comprenant au moins un brai, ladite composition ayant une pénétrabilité à 25°C allant de 0 à 45 1/10 mm, une température de ramollissement bille et anneaux (TBA) allant de 55°C à 175°C, étant entendu que la pénétrabilité est mesurée selon la norme EN 1426 30 et que la TBA est mesurée selon la norme EN 1427, lesdits granules étant recouverts sur au ICG70122 FR dépôt texte 3055633 5 moins une partie de leur surface d'une composition de revêtement comprenant au moins un anti-agglomérant. De préférence, l'invention concerne des granules dont le coeur est constitué d'un brai ayant une pénétrabilité à 25°C allant de 0 à 45 1/10 mm, une température de ramollissement bille et 5 anneaux (TBA) allant de 55°C à 175°C, étant entendu que la pénétrabilité est mesurée selon la norme EN 1426 et que la TBA est mesurée selon la norme EN 1427, lesdits granules étant recouverts sur au moins une partie de leur surface d'une composition de revêtement comprenant au moins un anti-agglomérant. Par « température ambiante », on entend la température résultante des conditions 10 climatiques qui est supérieure ou égale à 30°C dans lesquelles est transporté et/ou stocké et/ou manipulé le brai. Plus précisément, la température ambiante équivaut à la température atteinte lors du transport et/ou du stockage et/ou de la manipulation du brai, cette température étant supérieure à 30°C, étant entendu que la température ambiante implique qu'aucun apport de chaleur n'est apporté autre que celui résultant des conditions climatiques. 15 Par « brai solide à température ambiante », on entend un brai présentant un aspect solide à température ambiante dans des conditions de transport et/ou de stockage et/ou de manipulation. Plus précisément, on entend par brai solide à température ambiante, un brai qui conserve son aspect solide tout au long du transport et/ou du stockage et/ou de la manipulation à température ambiante, c'est-à-dire un brai qui ne flue pas à une température supérieure à 30°C sous son 20 propre poids et de plus, qui ne flue pas lorsqu'il est soumis à une température supérieure à 30°C et à des forces de pressions issues des conditions de transport et/ou de stockage et/ou de manipulation. Par « pénétrabilité », on entend ici la mesure dite de « pénétrabilité à l'aiguille » qui est réalisée au moyen d'un test normalisé NF EN 1426 à 25°C (P25). Cette caractéristique de 25 pénétrabilité est exprimée en dixièmes de millimètre (dmm ou 1/10 mm). La pénétrabilité à l'aiguille, mesurée à 25°C, selon le test normalisé NF EN 1426, représente la mesure de la pénétration dans un échantillon de brai, au bout d'un temps de 5 secondes, d'une aiguille dont le poids avec son support est de 100g. La norme NF EN 1426 remplace la norme homologuée NF T 66-004 de décembre 1986 avec effet au 20 décembre 1999 (décision du Directeur Général 30 d'AFNOR en date du 20 novembre 1999). ICG70122 FR dépôt texte 3055633 6 Par « point de ramollissement », on entend la mesure dite de « point de ramollissement » qui est réalisée au moyen d'un test normalisé NF EN 1427. Le point de ramollissement bille anneau, ou encore température bille anneau (TBA), correspond à la température à laquelle une bille d'acier de diamètre standard, après avoir traversé la matière à tester (collée dans un 5 anneau), atteint le fond d'un vase standardisé rempli d'un liquide que l'on chauffe progressivement, et dans lequel on a plongé l'appareil. Par « recouverts sur au moins une partie de leur surface », on entend que les coeurs des granules de brai sont recouverts sur au moins 90% de leur surface, de préférence au moins 95%, plus préférentiellement au moins 99%. 10 L'expression « consiste essentiellement en » suivie d'une ou plusieurs caractéristiques, signifie que peuvent être inclus dans le procédé ou le matériau de l'invention, outre les composants ou étapes explicitement énumérés, des composants ou des étapes qui ne modifient pas significativement les propriétés et caractéristiques de l'invention. 15 L'expression « compris entre X et Y» inclut les bornes. Cette expression signifie donc que l'intervalle visé comprend les valeurs X, Y et toutes les valeurs allant de X à Y. Brai Selon le dictionnaire français, on entend par « brai », un résidu de distillation de pétrole, 20 de houille, de bois ou d'autres molécules organiques. L'invention porte ici sur les résidus de distillation des goudrons de pétrole, également appelés « brai de pétrole ». Les brais de pétrole au sens de l'invention présentent des caractéristiques différentes des bitumes et par conséquent, ne sont pas inclus dans les bitumes. Au sens de l'invention, on utilisera indépendamment l'un de l'autre, les termes « brai 25 », « brai de pétrole » et « brai de désasphaltage ». Les brais peuvent être obtenus par des procédés conventionnels de fabrication en raffinerie. Le procédé de fabrication correspond à la succession d'une distillation atmosphérique et d'une distillation sous vide. Dans un premier temps, le pétrole brut est soumis à une distillation à pression atmosphérique, qui conduit à l'obtention d'une phase gazeuse, de 30 différents distillats et d'un résidu de distillat atmosphérique. Puis, le résidu de la distillation atmosphérique est soumis lui-même à une distillation sous pression réduite, appelée distillation ICG70122 FR dépôt texte 3055633 7 sous vide, qui permet de séparer un gazole lourd, diverses coupes de distillats et un résidu de distillation sous vide. Ce résidu de distillation sous vide contient du « brai de pétrole » en concentration variable. Il est possible d'obtenir le « brai de pétrole » selon deux procédés : 5 ler procédé : Le résidu de distillation sous vide est soumis à une opération de désasphaltage par addition d'un solvant approprié, tel qu'un alcane comme le propane, qui permet ainsi de précipiter le brai et de le séparer des fractions légères telles que l'huile désasphaltée. 2nd procédé : 10 Le résidu de distillation sous vide est soumis à une extraction au solvant, et plus précisément au furfural. Cet aldéhyde hétérocyclique présente la particularité de solubiliser sélectivement les composés aromatiques et polycycliques. Ce procédé permet ainsi d'éliminer les extraits aromatiques et de récupérer le « brai de pétrole ». Selon un mode de réalisation, le brai est un brai oxydé. 15 De préférence, le brai oxydé selon l'invention est obtenu par oxydation d'un mélange comprenant du brai et un diluant tel qu'une essence légère, également appelé « fluxant » soumis à une opération d'oxydation dans une tour de soufflage en présence d'un catalyseur, à une température fixée et à une pression donnée. Par exemple, les brais oxydés peuvent être fabriqués dans une unité de soufflage, en 20 faisant passer un flux d'air et/ou d'oxygène à travers un brai de départ. Cette opération peut être menée en présence d'un catalyseur d'oxydation, par exemple de l'acide phosphorique. Généralement, l'oxydation est réalisée à des températures élevées, de l'ordre de 200 à 300°C, pendant des durées relativement longues typiquement comprises entre 30 minutes et 2 heures, en continu ou par lots. La durée et la température d'oxydation sont ajustées en fonction des 25 propriétés visées pour le brai oxydé et en fonction de la qualité du brai de départ. Les qualités mécaniques des brais sont généralement appréciées en déterminant une série de caractéristiques mécaniques par des essais normalisés, dont les plus utilisés sont la pénétrabilité à l'aiguille exprimée en 1/10 mm et le point de ramollissement déterminée par l'essai bille et anneau, encore appelée température de ramollissement bille et anneau (TBA). ICG70122 FR dépôt texte 3055633 8 De préférence, le brai selon l'invention, présente une pénétrabilité à l'aiguille à 25°C de 0 à 45 1/10 mm, de préférence de 0 à 40 1/10 mm, plus préférentiellement de 0 à 30 1/10 mm, encore plus avantageusement de 0 à 20 1/10 mm, étant entendu que la pénétrabilité est mesurée selon la norme EN 1426. 5 De préférence, le brai selon l'invention présente une température de ramollissement bille et anneaux (TBA) comprise entre 55°C et 175°C, de préférence de 75°C à 175°C, plus préférentiellement de 100°C à 175°C et encore plus avantageusement de 115°C à 175°C. Parmi des exemples de brais utilisés dans l'invention, il y a des brais présentant respectivement une température de ramollissement bille et anneaux (TBA) comprise entre 115°C et 125°C, entre 10 135°C et 145°C ou encore entre 165°C et 175°C étant entendu que la TBA est mesurée selon la norme EN 1427. De préférence, le brai selon l'invention présente une pénétrabilité à l'aiguille à 25°C de 0 à 45 1/10 mm, de préférence de 0 à 40 1/10 mm, plus préférentiellement de 0 à 30 1/10 mm, encore plus avantageusement de 0 à 20 1/10 mm, étant entendu que la pénétrabilité est mesurée 15 selon la norme EN 1426 et une température de ramollissement bille et anneaux (TBA) comprise entre 55°C et 175°C étant entendu que la TBA est mesurée selon la norme EN 1427. De préférence, le brai selon l'invention présente une pénétrabilité à l'aiguille à 25°C de 0 à 45 1/10 mm, étant entendu que la pénétrabilité est mesurée selon la norme EN 1426 et une température de ramollissement bille et anneaux (TBA) comprise entre 55°C et 175°C, de 20 préférence de 75°C à 175°C, plus préférentiellement de 100°C à 175°C et encore plus avantageusement de 115°C à 175°C étant entendu que la TBA est mesurée selon la norme EN 1427. Les granules de brai selon l'invention peuvent avoir au sein d'une même population de granules, une ou plusieurs formes choisies parmi une forme cylindrique, sphérique ou ovoïde. 25 Plus précisément, les granules de brai selon l'invention ont de préférence une forme cylindrique ou sphérique. La mise en forme du coeur des granules à partir du brai peut être réalisée selon tout procédé connu, par exemple selon le procédé de fabrication décrit dans le document US 3 026 568, le document WO 2009/153324 ou le document WO 2012/168380. Selon un mode de 30 réalisation particulier, la mise en forme des granules de brai peut être réalisée par égouttage, en particulier à l'aide d'un tambour. ICG70122 FR dépôt texte 3055633 9 D'autres techniques peuvent être utilisées dans le procédé de fabrication des granules de brai, en particulier le moulage, le pastillage et l'extrusion. Selon un mode de réalisation de l'invention, la taille des granules de brai est telle que la dimension moyenne la plus longue est de préférence inférieure ou égale à 50 mm, plus 5 préférentiellement de 2 à 30 mm, avantageusement de 5 à 20 mm. Par exemple, l'utilisation d'une filière permet de contrôler la fabrication de granules d'une taille choisie. Un tamisage permet de sélectionner des granules en fonction de leur taille. Selon l'invention, la composition dont est constitué le coeur des granules comprend au moins un brai. Cette composition peut comprendre en outre un ou plusieurs additifs. 10 Selon un mode de réalisation préféré, le coeur des granules est constitué d'un brai ou d'un mélange de brais. Anti-agglomérant Par « anti-agglomérant » ou « composé anti-agglomérant », on entend tout composé qui limite, réduit, inhibe, retarde, l'agglomération et/ou l'adhésion des granules entre eux lors de 15 leur transport et/ou de leur stockage et/ou de leur manipulation à température ambiante et qui assure leur fluidité lors de leur manipulation. De préférence, les granules de brai selon l'invention sont recouverts sur au moins une partie de leur surface d'une composition comprenant au moins un anti-agglomérant tel que défini ci-dessous, de préférence sur l'ensemble de leur surface. 20 De préférence, l'anti-agglomérant est choisi parmi le talc ; les fines généralement de diamètre inférieur à 125 i.tm à l'exception des fines calcaires, telles que les fines siliceuses ; le sable tel que le sable de fontainebleau ; le ciment ; le carbone ; les résidus du bois tels que la lignine, la lignosulfonate, les poudres d'aiguilles de conifères, les poudres de cônes de conifères, notamment de pin ; la poudre de verre ; les argiles telles que le kaolin, la bentonite, 25 la vermiculite ; l'alumine telle que les hydrates d'alumine ; la silice ; les dérivés de silice tels que les fumées de silice, les fumées de silice fonctionnalisées , notamment les fumées de silice hydrophobe ou hydrophile, les silices pyrogénées, notamment les silices pyrogénées hydrophobes ou hydrophiles, les silicates, les hydroxydes de silicium, les oxydes de silicium, la cendre de balle de riz ; la poudre de matière plastique ; la chaux ; le plâtre ; la poudre de ICG70122 FR dépôt texte 3055633 10 caoutchouc ; la poudre de polymères tels que les copolymères styrène-butadiène (SB), les copolymères styrène-butadiène-styrène (SB S) ; et leurs mélanges. Avantageusement, l'anti-agglomérant est choisi parmi le talc ; les fines généralement de diamètre inférieur à 125 i.tm à l'exception des fines calcaires, telles que les fines siliceuses 5 ; les résidus du bois tels que la lignine, la lignosulfonate, les poudres d'aiguilles de conifères, les poudres de cônes de conifères, notamment de pin; la poudre de verre ; le sable tel que le sable de fontainebleau ; les fumées de silice ; notamment les fumées de silice hydrophile et hydrophobe ; les silices pyrogénées, notamment les silices pyrogénées hydrophobes ou hydrophiles ; et leurs mélanges. 10 A titre d'exemple, l'anti-agglomérant peut être les fumées de silice. Les fumées de silice utilisés dans l'invention sont commercialement disponibles et par exemple peuvent être vendus par Evonik Degussa sous la marque AEROSIL®, comme par exemple l'AEROSIL®200, par Cabot Corporation sous les marques CAB-O-SIL® et CAB-O-SPERSE® ou encore par Wacker Chemie AG sous la marque HDK®. 15 Selon un mode de réalisation de l'invention, la masse de l'anti-agglomérant recouvrant au moins une partie de la surface du coeur des granules est comprise entre 0,2% et 10% en masse, de préférence entre 0,5% et 8% en masse, plus préférentiellement entre 0,5% et 5% par rapport à la masse totale du coeur des granules. De préférence, la couche d'anti-agglomérant recouvrant le coeur des granules de brai 20 selon l'invention est continue de façon à ce qu'au moins 90% de la surface desdits granules est recouverte d'un anti-agglomérant, de préférence au moins 95%, plus préférentiellement au moins 99%. De préférence également, l'épaisseur moyenne de la couche d' anti-agglomérant est supérieure ou égale à 20 iam, plus préférentiellement comprise entre 20 et1001.1.m. 25 Avantageusement, la couche d' anti-agglomérant doit être suffisamment épaisse pour que celle-ci soit continue. Les granules de brai selon l'invention sont recouverts de l'anti-agglomérant selon tout procédé connu, par exemple selon le procédé décrit dans le document US 3 026 568. ICG70122 FR dépôt texte 3055633 11 Le brai, formant le coeur de granules recouverts par au moins un composé antiagglomérant, est facilement manipulable après une durée de transport et/ou de stockage prolongée. Composé viscosifiant 5 Selon un mode de réalisation de l'invention, les granules de brai peuvent être recouverts sur au moins une partie de leur surface par une composition de revêtement comprenant au moins un anti-agglomérant tel que défini ci-dessus et au moins un composé viscosifiant, de préférence sur l'ensemble de leur surface. Les différents modes de réalisation, variantes, les préférences et les avantages décrits 10 ci-dessus pour les anti-agglomérants s'appliquent également lorsque la composition de revêtement comprend au moins un anti-agglomérant et au moins un composé viscosifiant. Par « viscosifiant » ou « composé viscosifiant », on entend un composé qui a la propriété de diminuer la fluidité d'un liquide ou d'une composition et donc d'en augmenter la viscosité. Les termes « viscosifiant » et « composé viscosifiant » sont utilisés au sens de 15 l'invention, de manière équivalente et indépendamment l'un de l'autre. Le composé viscosifiant au sens de l'invention est un matériau qui présente une viscosité dynamique supérieure ou égale à 50 mPa.s-1, de préférence de 50 mPa.s-1 à 550 mPa.s-1, plus préférentiellement de 80 mPa.s-1 à 450 mPa. s-1, la viscosité étant une viscosité Brookfield mesurée à 65°C. La viscosité d'un viscosifiant selon l'invention est mesurée à 65°C 20 au moyen d'un viscosimètre Brookfield CAP 2000+ et à une vitesse de rotation de 750 tr/min. La lecture de la mesure est réalisée après 30 secondes pour chaque température. De préférence, le composé viscosifiant est choisi parmi : - les composés gélifiants de préférence d'origine végétale ou animale, tels que : la gélatine, l'agar-agar, les alginates, les dérivés de cellulose, les amidons, les amidons 25 modifiés, ou les gommes gellanes ; - les polyéthylène glycols (PEG) tels que les PEG ayant un poids moléculaire compris entre 800 g.mol-1 et 8000 g.mol-1, comme par exemple un PEG ayant un poids moléculaire de 800 g.mol-1 (PEG-800), un PEG ayant un poids moléculaire de 1000 g.mol-1 (PEG-1000), un PEG ayant un poids moléculaire de 1500 g.mol-1 (PEG-1500), un PEG ayant 30 un poids moléculaire de 4000 g.mol-1 (PEG-4000) ou un PEG ayant un poids moléculaire de 6000 g.mol-1 (PEG-6000); ICG70122 FR dépôt texte 3055633 12 - les mélanges de tels composés. Avantageusement, le composé viscosifiant est choisi parmi : - les composés gélifiants de préférence d'origine végétale ou animale, tels que : la gélatine, l'agar-agar, les alginates, les dérivés de cellulose ou les gommes gellanes ; 5 les polyéthylène glycols (PEG) tels que les PEG ayant un poids moléculaire compris entre 800 g.mo1-1 et 8000 g.mo1-1, comme par exemple un PEG ayant un poids moléculaire de 800 g.mo1-1 (PEG-800), un PEG ayant un poids moléculaire de 1000 g.mo1-1 (PEG-1000), un PEG ayant un poids moléculaire de 1500 g.mo1-1 (PEG-1500), un PEG ayant un poids moléculaire de 4000 g.mo1-1 (PEG-4000) ou un PEG ayant un poids moléculaire de 10 6000 g.mo1-1 (PEG-6000); - les mélanges de tels composés. Selon un mode de réalisation de l'invention préféré, le composé viscosifiant est choisi parmi la gélatine ou un PEG et le composé anti-agglomérant est choisi parmi les fines généralement de diamètre inférieur à 125 µm ; les résidus de bois tels que la lignine, les poudres 15 d'aiguilles de conifères et les poudres de cônes de conifères ; la poudrette de caoutchouc ; la poudre de copolymères SBS ; les fumées de silice, notamment les fumées de silice hydrophile et hydrophobe; les silices pyrogénées, notamment les silices pyrogénées hydrophobes ou hydrophiles ; et leurs mélanges. De manière encore préférée, le composé viscosifiant est choisi parmi la gélatine ou un 20 PEG et le composé anti-agglomérant est choisi parmi les fines généralement de diamètre inférieur à 125 µm ; la lignine ; la poudrette de caoutchouc ; les fumées de silice, notamment les fumées de silice hydrophile et hydrophobe ; les silices pyrogénées, notamment les silices pyrogénées hydrophobes ou hydrophiles ; la poudre de copolymères SBS ; et leurs mélanges. Selon un mode de réalisation de l'invention, la composition de revêtement comprend 25 au moins 10% en masse d'au moins un composé viscosifiant par rapport à la masse totale de la composition, de préférence de 10 à 90 % en masse, plus préférentiellement de 10 à 85% en masse. Avantageusement, lorsque le composé viscosifiant est un gélifiant, comme par exemple de la gélatine, la composition de revêtement comprend de 10 à 90 % en masse de composé 30 viscosifiant par rapport à la masse totale de la composition, de préférence de 15 à 85%, encore mieux de 15 à 60%. ICG70122 FR dépôt texte 3055633 13 Avantageusement, lorsque le composé viscosifiant est un gélifiant, comme par exemple de la gélatine, la composition de revêtement comprend de 10 à 90 % en masse de composé antiagglomérant par rapport à la masse totale de la composition, de préférence de 15 à 85%, encore mieux de 40 à 85%. 5 Avantageusement, lorsque le composé viscosifiant est un PEG, comme par exemple un PEG ayant un poids moléculaire compris entre 800 g.mol-1 et 8000 g.mol-1, la composition de revêtement comprend de 10 à 90 % en masse de composé viscosifiant par rapport à la masse totale de la composition, de préférence de 40 à 90%, encore mieux de 60 à 90%. Avantageusement, lorsque le composé viscosifiant est un PEG, comme par exemple un 10 PEG ayant un poids moléculaire compris entre 800 g.mol-1 et 8000 g.mol-1, la composition de revêtement comprend de 10 à 90 % en masse de composé anti-agglomérant par rapport à la masse totale de la composition, de préférence de 10 à 60%, encore mieux de 10 à 40%. Préférentiellement, la composition de revêtement comprend au moins 10% en masse d'un composé anti-agglomérant par rapport à la masse totale de la composition, de préférence 15 de 10 à 90% en masse, encore plus préférentiellement de 15 à 90 % en masse. Selon un mode de réalisation de l'invention, la composition de revêtement comprenant au moins un anti-agglomérant et au moins un composé viscosifiant recouvrant le coeur des granules de brai, selon l'invention est, de préférence, continue de façon à ce qu'au moins 90% de la surface du coeur desdites granules est recouverte d'un anti-agglomérant, de préférence au 20 moins 95%, plus préférentiellement au moins 99%. De préférence également, l'épaisseur moyenne de la composition de revêtement comprenant au moins un anti-agglomérant et au moins un composé viscosifiant recouvrant le coeur des granules de brai, selon l'invention est, de préférence, supérieure ou égale à 20 iam, plus préférentiellement comprise entre 20 et1001.1.m. 25 Avantageusement, la composition de revêtement comprenant au moins un anti- agglomérant et au moins un composé viscosifiant recouvrant le coeur des granules de brai, selon l'invention, doit être suffisamment épaisse pour que celle-ci soit continue. Selon un mode de réalisation de l'invention, la composition de revêtement recouvrant au moins une partie de la surface du coeur des granules est comprise entre 0,2% et 10% en ICG70122 FR dépôt texte 3055633 14 masse, de préférence entre 0,5% et 8% en masse, plus préférentiellement entre 0,5% et 5% par rapport à la masse totale du coeur des granules de brai. De préférence, la composition est solide à température ambiante, y compris à température ambiante élevée. 5 Selon un mode de réalisation de l'invention, les granules de brai peuvent comprendre en outre une ou plusieurs autres couches d'enrobage, à base d' anti-agglomérant recouvrant tout ou en partie la composition comprenant au moins un anti-agglomérant et au moins un viscosifiant. Procédé d'enrobage des granules : 10 Un autre objet de l'invention concerne un procédé d'enrobage de granules de brai solide à température ambiante recouverts sur au moins une partie de leur surface d'un antiagglomérant, ce procédé comprenant : i) la mise en forme du coeur des granules à partir d'une première composition comprenant au moins un brai, 15 ii) l'enrobage du coeur des granules sur tout ou partie de leur surface par une composition de revêtement comprenant au moins un composé anti-agglomérant. Selon un mode de réalisation, les granules obtenus à l'étape ii) peuvent être séchées à une température allant de 20 à 60 °C, pendant une durée allant de 5 minutes à 5 heures, de préférence de 5 minutes à 2 heures. 20 Dans ce mode de réalisation, l'étape ii) d'application se fait de préférence par poudrage, farinage, pulvérisation etc. Selon un autre mode de réalisation, le procédé d'enrobage de granules de brai solide à température ambiante recouverts sur au moins une partie de leur surface d'un anti-agglomérant et d'un viscosifiant, comprend : 25 i) la mise en forme du coeur des granules à partir d'une première composition comprenant au moins un brai, ii) l'enrobage des granules sur tout ou partie de leur surface par une composition de revêtement comprenant au moins un composé anti-agglomérant et au moins un composé viscosifiant. ICG70122 FR dépôt texte 3055633 15 Selon un mode de réalisation, les granules obtenus à l'étape ii) peuvent être séchés à une température allant de 20 à 60 °C, pendant une durée allant de 5 minutes à 5 heures, de préférence de 5 minutes à 2 heures. Dans ce mode de réalisation, l'étape ii) d'application se fait par trempage, pulvérisation, 5 co-extrusion, etc. Avantageusement, la première composition est constituée d'un brai ou d'un mélange de brais. Procédé de transport et/ou de stockage et/ou de manipulation de brai Un autre objet de l'invention concerne également un procédé de transport et/ou de 10 stockage et/ou de manipulation de brai à température ambiante, ledit brai étant transporté et/ou stocké et/ou manipulé sous forme de granules de brai solides à température ambiante. De préférence, le brai est transporté et/ou stocké à une température ambiante élevée pendant une durée supérieure ou égale à 2 mois, préférence à 3 mois. De préférence, la température ambiante élevée est de 20°C à 100°C, de préférence de 15 20°C à 100°C, plus préférentiellement de 40°C à 100°C, encore plus préférentiellement de 40°C à 100°C. Les granules de brai selon l'invention présentent l'avantage de conserver leur forme divisée, et donc de pouvoir être manipulés, après un stockage et/ou un transport à une température ambiante élevée. Ils présentent en particulier la capacité de s'écouler sous leur 20 propre poids sans fluer, ce qui permet leur stockage dans un conditionnement en sacs, en fûts ou en containers de toutes formes et de tous volumes puis leur transvasement depuis ce conditionnement vers un équipement, comme un équipement de chantier (cuve, mélangeur etc...). Les granules de brai sont, de préférence, transportés et/ou du stockés en vrac dans des 25 sacs de 1 kg à 100 kg ou de 500 kg à 1000 kg couramment appelés dans le domaine routier des « Big Bag », lesdits sacs étant de préférence en matériau thermofusible. Ils peuvent également être transportés et/ou stockés en vrac dans des cartons de 5 kg à 30 kg ou dans des fûts de 100 kg à 200 kg. ICG70122 FR dépôt texte 3055633 16 Les différents modes de réalisation, variantes, les préférences et les avantages décrits ci-dessus pour chacun des objets de l'invention s'appliquent à tous les objets de l'invention et peuvent être pris séparément ou en combinaison. L'invention est illustrée par les exemples suivants donnés à titre non limitatif 5 Partie expérimentale Matériel et méthodes Les propriétés des brais sont mesurées au moyen des méthodes décrites ci-dessous : - Pénétrabilité à l'aiguille à 25°C (P25) : unité = 1/10mm, norme EN 1426. - Température de ramollissement bille et anneaux (TBA) : unité = °C, norme EN1427. 10 Essais de résistance en statique et en dynamique des granules de brai Matériel : - Granules de brai BR dont les caractéristiques sont présentées ci-dessous dans le tableau Pénétrabilité TBA P25 BR 0-4 135-145°C Tableau 1 15 - Fumées de silice disponible commercialement auprès de la société Evonik sous la marque Aerosil 200 Dans la mise en oeuvre de ces essais, deux types de granules ont été préparés et sont : - Granules de brai BR (G0) - Granules de brai BR (G1) dont la surface est recouverte de fumées de silice. Ces 20 granules sont obtenus par poudrage de granules de brai BR par des fumées de silice et tamisage afin d'enlever l'excédent de fumées de silice. ICG70122 FR dépôt texte 3055633 17 Essai de résistance en statique des granules de brai Go et G1 Cet essai a pour but de simuler la résistance à l'écrasement de granules contenus dans un big bag de 800 kg placé sur une palette de 1,21 m2. Dans le but de représenter cet essai à l'échelle du laboratoire, on applique une masse de 208 g sur une surface d'un piston de 2 cm de diamètre. 5 Le montage laboratoire est constitué d'une seringue contenant les granules sur laquelle est installée une boite remplie de granulats pour une masse de 208 g. Le tout est placé dans une étuve réglée à 50°C pendant 24h. S'il n'y a pas de déformation et d'agglomération des granules, la température est augmentée de 5°C pendant une durée de 24h. Après chaque test, on retire le piston et on évalue visuellement la tenue à la compression des granules, notamment leur 10 apparence et leur aptitude à s'agglomérer. Les observations sont répertoriées dans le tableau 2 ci-dessous. Go G1 Tenue à la charge à 50°C ++ +++ Tenue à la charge à 55°C + +++ Tenue à la charge à 60°C -- +++ Tenue à la charge à 65°C -- +++ Tenue à la charge à 70°C -- +++ Tenue à la charge à 75°C -- +++ Tenue à la charge à 80°C -- +++ Tenue à la charge à 85°C -- +++ Tenue à la charge à 90°C -- +++ Tableau 2 Etat des granules après essais en statique +++ : les granules conservent leur forme initiale et n'adhèrent pas entre eux. ++ : les granules n' adhérent pas entre eux mais ne présentent plus leur forme arrondie. 15 + : les granules adhèrent légèrement entre eux. ICG70122 FR dépôt texte 3055633 18 : les granules sont assez fondus. : les granules sont fondus. Essai de résistance en dynamique des granules de brai Go et G1 Cet essai a pour but de simuler les effets d'oscillation et de vibration supportés par les granules 5 lors d'un transport. 100g de granules sont placés dans un flacon de 250m1 lequel est placé en position horizontale sur une table d'agitateur secoueur à vitesse maximale pendant 1h15 et à 50°C. Après chaque test, on évalue visuellement la tenue aux oscillations et aux vibrations des granules, notamment leur apparence et leur aptitude à s'agglomérer. Les observations sont répertoriées dans le tableau 3 ci-dessous. Go G1 Tenue aux oscillations/vibrations à 50°C +++ 10 Tableau 3 Etat des granules apres essais en dynamique +++ : les granules conservent leur forme initiale et n'adhèrent pas entre eux. ++ : les granules n' adhérent pas entre eux mais ne présentent plus leur forme arrondie. + : les granules adhèrent légèrement entre eux. : les granules sont assez fondus. 15 : les granules sont fondus. Les granules G1 présentent une très bonne résistance à la charge jusqu'à 90°C et également une très bonne tenue aux oscillations et aux vibrations à 50°C dans la mesure où elles ne se déforment pas et n'agglomèrent pas entre elles comparativement aux granules Go qui auront tendance à s'agglomérer lors de leur transport ou de leur stockage, notamment à des 20 températures supérieures ou égales à 60°C. Ainsi, la manipulation desdits granules Go sera moins aisée comparativement aux granules G1. En particulier, si les granules de brai sont transportés dans des sacs ou Big Bag, les granules Go agglomérés risquent davantage de fuir hors des sacs ou Big Bag, rendant difficile la manipulation desdits sacs ou Big Bag qui auront tendance à coller entre eux. Leur transvasement dans un équipement de chantier peut également 25 être difficile en raison de leur comportement. ICG70122 FR dépôt texte REVENDICATIONS1. Granules de brai comprenant : - un coeur constitué d'une première composition comprenant au moins un brai, ladite composition ayant une pénétrabilité à 25°C allant de 0 à 45 1/10 mm, une température de ramollissement bille et anneaux (TBA) allant de 55°C à 175°C, étant entendu que la pénétrabilité est mesurée selon la norme EN 1426 et que la TBA est mesurée selon la norme EN 1427, et - une couche enrobant au moins une partie de la surface du coeur, ladite couche étant constituée d'une composition de revêtement comprenant au moins un anti-agglomérant. 2. Granules de brai selon la revendication 1, dans lesquelles l'anti-agglomérant est choisi parmi le talc ; les fines généralement de diamètre inférieur à 125 i.tm à l'exception des fines calcaires, telles que les fines siliceuses ; le sable tel que le sable de fontainebleau ; le ciment ; le carbone ; les résidus du bois tels que la lignine, la lignosulfonate, les poudres d'aiguilles de conifères, les poudres de cônes de conifères, notamment de pin ; la poudre de verre ; les argiles telles que le kaolin, la bentonite, la vermiculite ; l'alumine telle que les hydrates d'alumine ; la silice ; les dérivés de silice tels que les fumées de silice, les fumées de silice fonctionnalisées, notamment les fumées de silice hydrophobe ou hydrophile, les silices pyrogénées, notamment les silices pyrogénées hydrophobes ou hydrophiles, les silicates, les hydroxydes de silicium, les oxydes de silicium, la cendre de balle de riz ; la poudre de matière plastique ; la chaux ; le plâtre ; la poudre de caoutchouc ; la poudre de polymères tels que les copolymères styrène-butadiène (SB), les copolymères styrène-butadiène-styrène (SBS) ; et leurs mélanges. 3. Granules de brai selon la revendication 2, dans lesquelles l'anti-agglomérant est choisi parmi le talc ; les fines généralement de diamètre inférieur à 125 lm à l'exception des fines calcaires, telles que les fines siliceuses ; les résidus du bois tels que la lignine, la lignosulfonate, les poudres d'aiguilles de conifères, les poudres de cônes de conifères, notamment de pin; la poudre de verre ; le sable tel que le sable de fontainebleau ; les fumées de silice, notamment les fumées de silice hydrophobe ou hydrophile, les silices pyrogénées, notamment les silices pyrogénées hydrophobes ou hydrophiles ; et leurs mélanges. ICG70122 FR dépôt texte 3055633 20 4. Granules de brai selon l'une des revendications 1 à 3, dans lesquelles la composition de revêtement comprend en outre au moins un composé viscosifiant. 5 5. Granules de brai selon la revendication 4, dans lesquelles le composé viscosifiant est choisi parmi : - les composés gélifiants de préférence d'origine végétale ou animale, tels que : la gélatine, l'agar-agar, les alginates, les dérivés de cellulose, les amidons, les amidons modifiés, ou les gommes gellanes ; 10 - les polyéthylène glycols (PEG) tels que les PEG ayant un poids moléculaire compris entre 800 g.mol-1 et 8000 g.mol-1, comme par exemple un PEG ayant un poids moléculaire de 800 g.mol-1 (PEG-800), un PEG ayant un poids moléculaire de 1000 g.mol-1 (PEG-1000), un PEG ayant un poids moléculaire de 1500 g.mol-1 (PEG-1500), un PEG ayant un poids moléculaire de 4000 15 g.mol-1 (PEG-4000) ou un PEG ayant un poids moléculaire de 6000 g.mol-1 (PEG-6000); - les mélanges de tels composés. 6. Granules de brai selon l'une des revendications 4 ou 5, dans lesquelles le composé 20 viscosifiant est choisi parmi la gélatine ou un PEG et le composé anti-agglomérant est choisi parmi les fines généralement de diamètre inférieur à 125 µm ; les résidus de bois tels que la lignine, les poudres d'aiguilles de conifères et les poudres de cônes de conifères ; la poudrette de caoutchouc ; la poudre de copolymères SBS ; les fumées de silice, notamment les fumées de silice hydrophobe ou hydrophile, les silices 25 pyrogénées, notamment les silices pyrogénées hydrophobes ou hydrophiles ; et leurs mélanges. 7. Granules de brai selon l'une des revendications 1 à 6, dans lesquelles la composition de revêtement représente entre 0,2% et 10% en masse, de préférence entre 0,5% et 8% 30 en masse, plus préférentiellement entre 0,5% et 5% par rapport à la masse totale du coeur des granules de brai. ICG70122 FR dépôt texte 3055633 21 8. Granules de brai selon l'une des revendications 1 à 7 dont la taille est telle que la dimension moyenne la plus longue est inférieure ou égale à 50 mm, de préférence de 2 à 30 mm. 5 9. Procédé de fabrication de granules de brai selon l'une quelconque des revendications 1 à 8 comprenant : i) la mise en forme du coeur des granules à partir d'une première composition comprenant au moins un brai, ii) l'enrobage du coeur des granules sur tout ou partie de leur surface par une 10 composition de revêtement comprenant au moins un composé anti-agglomérant. 10. Procédé de transport et/ou stockage et/ou manipulation de brai à température ambiante, ledit brai étant transporté et/ou stocké et/ou manipulé sous forme de granules de brai selon les revendications 1 à 8. 15